(57)【要約】【課題】目標とする分子量の芳香族ポリエーテルをより確実に製造する方法を提供する。【解決手段】本発明の芳香族ポリエーテルの製造方法は、二価フェノール化合物とジハロゲノジフェニル化合物とを、反応溶媒および塩基の存在下に重縮合反応させて芳香族ポリエーテルを製造する方法であって、原材料中に含まれる４−クロロジフェニルスルホン、４−ブロモジフェニルスルホンなどのモノハロゲノジフェニル化合物の量をジハロゲノジフェニル化合物の０．２５モル％以下、好ましくは０．１モル％以下とし、フェノール、４−ヒドロキシジフェニルスルホンなどの一価フェノール化合物の量を二価フェノール化合物の０．２５モル％以下、好ましくは０．１モル％以下とした条件下で重縮合反応することを特徴とする。【選択図】なし【特許請求の範囲】
【請求項１】
二価フェノール化合物とジハロゲノジフェニル化合物とを、反応溶媒および塩基の存在下に重縮合反応させて芳香族ポリエーテルを製造する方法であって、原材料中に含まれるモノハロゲノジフェニル化合物の量をジハロゲノジフェニル化合物の０．２５モル％以下とし、一価フェノール化合物の量を二価フェノール化合物の０．２５モル％以下とした条件下で重縮合反応する芳香族ポリエーテルの製造方法。
【請求項２】
原材料中に含まれるモノハロゲノジフェニル化合物の量をジハロゲノジフェニル化合物の０．１モル％以下とし、一価フェノール化合物の量を二価フェノール化合物の０.１モル％以下とした条件下で重縮合反応する請求項１記載の方法。
【請求項３】
前記二価フェノール化合物が４，４’−ジヒドロキシジフェニルスルホンであり、前記ジハロゲノジフェニル化合物が４，４’−ジクロロジフェニルスルホンである請求項１または２記載の方法。
【請求項４】
前記塩基が炭酸カリウムである請求項１〜３の何れか１項に記載の方法。
【請求項５】
前記モノハロゲノジフェニル化合物が４−クロロジフェニルスルホンおよび／または４−ブロモジフェニルスルホンである請求項１〜４の何れか１項に記載の方法。
【請求項６】
前記一価フェノール化合物がフェノールおよび／または４−ヒドロキシジフェニルスルホンである請求項１〜５の何れか１項に記載の方法。
【発明の詳細な説明】
【技術分野】
【０００１】
本発明は、芳香族ポリエーテルの製造方法に関する。詳しくは所定の分子量の芳香族ポリエーテルを確実に製造する方法に関する。
【背景技術】
【０００２】
芳香族ポリエーテルは、耐熱性、耐衝撃性、透明性などに優れた高分子化合物として有用である。かかる芳香族ポリエーテルは、塩基および反応溶媒の共存下に、二価フェノール化合物とジハロゲノジフェニル化合物とを重縮合反応させて製造される（例えば、特許文献１、特許文献２参照。）。
【０００３】
芳香族ポリエーテルの分子量は物性に影響するので、所定の分子量を有する芳香族ポリエーテルを製造することが求められる。しかしながら、目標とする分子量が得られるように重縮合反応させて芳香族ポリエーテルを製造しようとしても、目標とする分子量より低い分子量の芳香族ポリエーテルが得られることがあり、目標とする分子量の芳香族ポリエーテルを確実に製造する方法が望まれている。
【先行技術文献】
【特許文献】
【０００４】
【特許文献１】特開２００４−３１５７６４号公報
【特許文献２】特開２００８−２４８０１３号公報
【発明の概要】
【発明が解決しようとする課題】
【０００５】
本発明の目的は、目標とする分子量の芳香族ポリエーテルをより確実に製造する方法を提供することにある。
【課題を解決するための手段】
【０００６】
本発明は、二価フェノール化合物とジハロゲノジフェニル化合物とを、反応溶媒および塩基の存在下に重縮合反応させて芳香族ポリエーテルを製造する方法であって、原材料中に含まれるモノハロゲノジフェニル化合物の量をジハロゲノジフェニル化合物の０.２５モル％以下とし、一価フェノール化合物の量を二価フェノール化合物の０.２５モル％以下とした条件下で重縮合反応する芳香族ポリエーテルの製造方法を提供する。
【発明の効果】
【０００７】
本発明によって、目標とする分子量の芳香族ポリエーテルをより確実に製造することができる。
【発明を実施するための形態】
【０００８】
芳香族ポリエーテルは、二価フェノール化合物とジハロゲノジフェニル化合物とを、反応溶媒および塩基の存在下に重縮合させて製造する。
二価フェノール化合物とはフェノール性水酸基を２つ有するフェノール化合物であり、ハイドロキノン、カテコール、レゾルシン、４，４’−ビフェノールの他に、２，２−ビス（４−ヒドロキシフェニル）メタン、２，２−ビス（４−ヒドロキシフェニル）エタン、２，２−ビス（４−ヒドロキシフェニル）プロパンなどのビス（４−ヒドロキシフェニル）アルカン類、４，４’−ジヒドロキシジフェニルスルホンなどのジヒドロキシジフェニルスルホン類、４，４’−ジヒドロキシジフェニルエーテルなどのジヒドロキシジフェニルエーテル類が挙げられ、これらのベンゼン環の水素原子の少なくとも一つが、メチル基、エチル基、プロピル基などの低級アルキル基、メトキシ基、エトキシ基、プロピルオキシ基などの低級アルコキシ基、塩素原子、臭素原子、フッ素原子などのハロゲン原子で置換されたものが挙げられる。芳香族ポリエーテルの製造に際しては、それらの２種以上の混合物を用いてもよい。中でもハイドロキノン、４，４’−ビフェノール、２，２−ビス（４−ヒドロキシフェニル）プロパン、４，４’−ジヒドロキシジフェニルエーテル、または４，４’−ジヒドロキシジフェニルスルホンが好ましく用いられる。
【０００９】
ジハロゲノジフェニル化合物とはハロゲノフェニル基を２つ有する化合物であり、スルホン基を有するジハロゲノジフェニル化合物、例えば４，４’−ジクロロジフェニルスルホン、４，４’−ジフルオロジフェニルスルホンなどのジハロゲノジフェニルスルホン類、１，４’−ビス（４−クロロフェニルスルホニル）ベンゼン、１，４−ビス（４−フルオロフェニルスルホニル）ベンゼンなどのビス（ハロゲノフェニルスルホニル）ベンゼン類、および４，４’−ビス（４−クロロフェニルスルホニル）ビフェニル、４，４’−ビス（４−フルオロフェニルスルホニル）ビフェニルなどのビス（ハロゲノフェニルスルホニル）ビフェニル類や、ハロゲノフェニル基を２つ有するケトン化合物、例えば４，４’−ジクロロジフェニルケトン、４，４’−ジフルオロジフェニルケトンなどのジハロゲノジフェニルケトン類、１，４−ビス（４−クロロフェニルカルボニル）ベンゼン、１，４−ビス（４−フルオロフェニルカルボニル）ベンゼンなどのビス（ハロゲノフェニルカルボニル）ベンゼン類、および４，４’−ビス（４−クロロフェニルカルボニル）ビフェニル、４，４’−ビス（４−フルオロフェニルカルボニル）ビフェニルなどのビス（ハロゲノフェニルカルボニル）ビフェニル類が挙げられ、芳香族ポリエーテルの製造に際しては、これらの２種以上の混合物を用いてもよい。中でも４，４’−ジクロロジフェニルスルホン、４，４’−ジフルオロジフェニルスルホンなどのジハロゲノジフェニルスルホン類が好ましく用いられる。
【００１０】
反応溶媒としては、ジメチルスルホキシド、ヘキサメチレンスルホキシドなどのスルホキシド系溶媒、Ｎ，Ｎ−ジメチルホルムアミド、Ｎ，Ｎ−ジメチルアセトアミドなどのアミド系溶媒、Ｎ−メチル−２−ピロリドン、Ｎ−ビニル−２−ピロリドンなどのピロリドン系溶媒、Ｎ−メチル−２−ピペリドンなどのピペリドン系溶媒、１，３−ジメチル−２−イミダゾリジノンなどの２−イミダゾリノン系溶媒、ジフェニルエーテル、ジフェニルスルホンなどのジフェニル化合物、γ−ブチロラクトンなどのラクトン系溶媒、スルホランなどのスルホラン系溶媒、およびこれらの二種以上の混合物などが挙げられる。中でもジフェニルスルホンなどのジフェニル化合物が好ましく用いられる。
【００１１】
また、塩基は、二価フェノール化合物のフェノール性水酸基とジハロゲノジフェニル化合物のハロゲン原子とから脱ハロゲン化水素させるものであり、アルカリ金属炭酸塩、アルカリ金属水酸化物、アルカリ金属水素化物、アルカリ金属アルコキシドなどが挙げられる。中でも炭酸カリウム、炭酸ナトリウムなどのアルカリ金属炭酸塩が好ましく、特に無水炭酸カリウム、無水炭酸ナトリウムなどの無水アルカリ金属炭酸塩が好ましく用いられる。
【００１２】
二価フェノール化合物の１当量に対してジハロゲノジフェニル化合物は、通常、約０.９〜１．１当量、好ましくは約０．９８〜１．０５当量の範囲で使用する。理論上、二価フェノール化合物の１当量に対するジハロゲノジフェニル化合物の使用量が１当量に近づくほど、高分子量の芳香族ポリエーテルが得られるので、目標とする分子量となるように、当該使用量を設定する。
塩基は、二価フェノール化合物のフェノール性水酸基の１当量に対して約１当量以上、好ましくは１．００５〜１．２５当量の範囲で使用する。
反応溶媒は、二価フェノール化合物とジハロゲノジフェニル化合物の合計１重量部に対して約０．１〜１０重量部、好ましくは０．５〜３重量部を使用する。
【００１３】
重縮合の反応温度は、約１４０〜３４０℃で実施するのが好ましい。約３４０℃より高い温度で重縮合させると、生成物ポリマーの分解反応が進むため、高純度の芳香族ポリエーテルが得られなくなる傾向にあり、約１４０℃より低い温度で重縮合させると、高分子量の重合体が得られない傾向にある。
重縮合反応の時間は、二価フェノール化合物やジハロゲノジフェニル化合物の種類、反応温度などによって異なるが、通常、約１〜２４時間、好ましくは約２〜１２時間である。
【００１４】
目標とする分子量となるように上記の反応条件から条件を設定して重縮合反応が行われる。反応器に仕込んだ原材料中のモノハロゲノジフェニル化合物および一価フェノール化合物が多くなると所定の分子量にならず、分子量が低下してしまう。
モノハロゲノジフェニル化合物とはハロゲノフェニル基とフェニル基とを有する化合物であり、原料のジハロゲノジフェニル化合物や、反応溶媒として使用するジフェニルスルホンに含まれ、混入する。
モノハロゲノジフェニル化合物としては、スルホン基を有するモノハロゲノジフェニル化合物、例えば４−クロロジフェニルスルホン、４−ブロモジフェニルスルホンなどの４−ハロゲノジフェニルスルホン類（下式）が挙げられる。
2012025926.tif 000002
一価フェノール化合物とはフェノール性水酸基を１つ有するフェノール化合物であり、原料の二価フェノール化合物等に含まれ混入する。
一価フェノール化合物としては、例えばフェノール、４−ヒドロキシジフェニルスルホンなどが挙げられる。
反応器に仕込んだ原材料中に含まれるモノハロゲノジフェニル化合物の量をジハロゲノジフェニル化合物の０．２５モル％以下、好ましくは０．１モル％以下とし、一価フェノール化合物の量を二価フェノール化合物の０．２５モル％以下、好ましくは０．１モル％以下とした条件下で重縮合反応することによって、分子量の低下を防止し、ほぼ目標の分子量とすることができる。原材料中のモノハロゲノジフェニル化合物の量および／または一価フェノール化合物の量が多い場合は、原材料を変えるか、精製して使用する。
【００１５】
反応して得られる反応混合物は、重縮合反応により脱離したハロゲン化水素と塩基との反応生成物である副生塩と、反応溶媒と、芳香族ポリエーテルとを含む。副生塩とは、例えば、重縮合反応により塩化水素が脱離し、塩基として炭酸カリウムを用いた場合には塩化カリウムである。
【００１６】
重縮合して得られる反応混合物を固化させた後、芳香族ポリエーテルの分離および反応溶媒の回収を行う。先ず、固化した反応混合物を微粉砕し、微粉砕した反応混合物を水洗して、副生塩を除去する。次に、副生塩を除去した反応混合物から、反応溶媒より沸点が低く、反応溶媒を溶解するが芳香族ポリエーテルを溶解しない精製溶媒を用いて反応溶媒を抽出して反応溶媒を除去し、芳香族ポリエーテルを分離する。
【００１７】
このような精製溶媒としては、例えば、メタノール、エタノール、イソプロピルアルコール、アセトン、メチルエチルケトン、およびこれらの混合物などが挙げられる。
【００１８】
精製溶媒で反応溶媒を抽出して得られる抽出溶液を蒸留し、低沸点の精製溶媒および水を留出除去し、反応溶媒を分離する。分離した精製溶媒および反応溶媒は、通常、それぞれ再使用する。
【実施例】
【００１９】
以下、実施例および比較例を挙げて本発明をより詳細に説明するが、本発明はこれらに限定されるものではない。
【００２０】
（１）還元粘度の測定：
分子量の目安となる還元粘度を測定した。還元粘度の値が大きいほど高分子量であることを示す。
粘度の測定は、オストワルド型粘度管を使用して、２５℃で行なった。
粘度測定のための重合体溶液の濃度は、Ｎ，Ｎ−ジメチルホルムアミド（試薬特級）溶液中１．０ｇ／１００ｍｌとした。
還元粘度（RV）は、次式（１）により定義される。
【００２１】
ＲＶ＝［１／Ｃ］×［（ｔ−ｔ０）／ｔ０］・・・・・（１）
（式中、ｔは重合体溶液の流出時間（秒）、ｔ０は純溶媒の流出時間（秒）、Ｃは重合体の溶液の濃度（ｇ／１００ｍｌ-溶媒）を表す。）
【００２２】
（２）モノハロゲノジフェニル化合物および一価フェノール化合物の分析
モノハロゲノジフェニル化合物および一価フェノール化合物の特定および量の把握はＧＣ−ＭＳで行った。
原材料中のモノハロゲノジフェニル化合物の量は、４，４’−ジクロロジフェニルスルホンおよびジフェニルスルホンについて分析し、その含有量から求めた。
原材料中の一価フェノール化合物の量は、４，４’−ジヒドロキシジフェニルスルホンについて分析し、その含有量から求めた。
【００２３】
実施例１
攪拌機、窒素導入管、温度計、及び先端に受器を付したコンデンサーを備えた反応容器中に、二価フェノール化合物として４，４’−ジヒドロキシジフェニルスルホンを１００．１１重量部、ジハロゲノジフェニル化合物として４，４’−ジクロロジフェニルスルホンを１１９．２３重量部、及び反応溶媒としてジフェニルスルホンを１９４.３３重量部仕込んだ。
原材料中のモノハロゲノジフェニル化合物（４−クロロジフェニルスルホンおよび４−ブロモジフェニルスルホンの合計）の量は０．０５重量部以下であり、４，４’−ジクロロジフェニルスルホンの０．０５モル％以下であった。
原材料中の一価フェノール化合物（フェノール）の量は０．０２重量部以下であり、４，４’−ジヒドロキシジフェニルスルホンの０．０５モル％以下であった。
反応器内を窒素雰囲気に置換した後、さらに窒素を反応器内に流通させながら、１８０℃まで昇温して溶解させた。次いで、無水炭酸カリウムを５７．５重量部添加した。その後、２８０℃まで徐々に昇温して、同温度で４．５時間反応させた。
【００２４】
反応終了後、反応液を室温まで冷却して固化させ、粉末状に細かく粉砕した。得られた芳香族ポリエーテル、塩基とハロゲン化水素の中和反応により生成した副生塩、及びジフェニルスルホンを含む粉末状反応混合物を温水で洗浄して、副生塩を除去した。次に、副生塩を除去した後の反応混合物をアセトン／メタノール混合液で抽出した。抽出液を蒸留し、アセトンとメタノール及び水分を留去して回収ジフェニルスルホンを得た。
アセトン／メタノール混合液で抽出した後の残分を１５０℃に加熱して乾燥して芳香族ポリエーテルを得た。
得られた芳香族ポリエーテルの還元粘度は０．４３３ｄｌ／ｇであった。
【００２５】
比較例１
実施例１で使用したジフェニルスルホンとはモノハロゲノジフェニル化合物の含有量が異なるジフェニルスルホンを使用した以外は実施例１と同様にして芳香族ポリエーテルの製造を行った。
原材料中のモノハロゲノジフェニル化合物（４−クロロジフェニルスルホンおよび４−ブロモジフェニルスルホンの合計）の量は０．３９重量部であり、４，４’−ジクロロジフェニルスルホンの０．３７モル％であった。原材料中の一価フェノール化合物（フェノール）の量は０．０２重量部以下であり、４，４’−ジヒドロキシジフェニルスルホンの０．０５モル％以下であった。
得られた芳香族ポリエーテルの還元粘度は０．４００ｄｌ／ｇであった。
【００２６】
実施例２および比較例２〜４
実施例１と同様に原材料を仕込んだ後、更に４−クロロジフェニルスルホン（９９．９９％）をそれぞれ０．１重量部（４，４’−ジクロロジフェニルスルホンの０．１０モル％）（実施例２）、０．９７重量部（４，４’−ジクロロジフェニルスルホンの０．９２モル％）（比較例２）、１．９４重量部（４，４’−ジクロロジフェニルスルホンの１．８５モル％）（比較例３）、３．８９重量部（４，４’−ジクロロジフェニルスルホンの３．７１モル％）（比較例４）、を添加し、実施例１と同様にして芳香族ポリエーテルの製造を行った。
得られた芳香族ポリエーテルの還元粘度は、それぞれ０．４２７ｄｌ／ｇ（実施例２）、０．３５１ｄｌ／ｇ（比較例２）、０．３２５ｄｌ／ｇ（比較例３）、０．２９１ｄｌ／ｇ（比較例４）であった。
【００２７】
比較例５
実施例１と同様に原材料を仕込んだ後、更にフェノールを０．１４重量部（４，４’−ジヒドロキシジフェニルスルホンの０．３７モル％）を添加し、実施例１と同様にして芳香族ポリエーテルの製造を行った。
得られた芳香族ポリエーテルの還元粘度は、０．４０３ｄｌ／ｇであった。